(57)【要約】【課題】製造コストおよび温度感受性が高くなく、応答が速い発光ダイオードを提供すること。【解決手段】発光ダイオード１、１０１、２０１は、第１電極３、１０４、２０３と、第２電極４、１０３、２０４と、発光層５、１０５、２０５とを有する。第１電極３、１０４、２０３と発光層５、１０５、２０５との間にイオンレセプタＣＲ、ＡＲの層６、１０７、２０６が位置する。第２電極４、１０３、２０４と第１電極３、１０４、２０３との間に第２電荷の移動不能なイオンが位置する。層６、１０７、２０６は、カウンターイオンを捕捉し、よって第１電極３、１０４、２０３に、ある濃度の移動不能なイオンを形成する。イオン勾配は、光Ｌの発光を生じさせる電子ｅとホールｈとの注入を可能にする。【選択図】図１１ｄ
2008529268.tif 000002
【特許請求の範囲】
【請求項１】
第１電極（３；１０４）と、第２電極（４；１０３）と、前記２つの電極（３；１０４）と（４；１０３）との間に位置する発光層（５；１０５）とを備えた発光ダイオードであって、このダイオード（１；１０１）は更に第１電荷のイオンに対する親和性を有するイオンレセプタ（ＣＲ；ＡＲ）の層（６；１０７）を備え、前記層（６；１０７）は、前記第１電極（３；１０４）と発光層（５；１０５）との間に位置し、前記第１電荷と反対の第２電荷の移動不能なイオンは、前記イオンレセプタ（ＣＲ；ＡＲ）の前記層（６；１０７）から前記第２電極（４；１０３）の方向に所定の距離にて、前記第１電極（３；１０４）と前記第２電極（４；１０３）との間に位置し、更に前記第１電荷を有するカウンターイオンを備え、前記イオンレセプタ（ＣＲ；ＡＲ）の前記層（６；１０７）はカウンターイオンを捕捉し、よって前記第１電極（３；１０４）に第１電荷の、ある濃度の移動不能なイオンを形成し、よってこうして形成されたイオン勾配は、発光ダイオード（１；１０１）が順方向のバイアスを受けたときに、発光層（５）への電子（ｅ）およびホール（ｈ）の注入を可能にする発光ダイオード。
【請求項２】
イオンレセプタ（ＣＲ）の前記層（６；２０６）は、正の電荷を有するカウンターイオンを捕捉したカチオンレセプタ分子（ＣＲ）を含み、順方向バイアス条件下で前記第１電極（３；２０３）はカソードであり、前記第２電極（４；２０４）はアノードである請求項１記載の発光ダイオード。
【請求項３】
イオンレセプタ（ＡＲ）の前記層（１０７）は、負電荷を有するカウンターイオンを捕捉したアニオンレセプタ分子（ＡＲ）であり、順方向バイアス条件下で前記第１電極（１０４）はアノードであり、前記第２電極（１０３）はカソードである請求項１記載の発光ダイオード。
【請求項４】
順方向バイアス条件下でカソードとなる前記電極（３；１０３；２０３）は、高仕事関数材料から製造されている、請求項１乃至３の何れか１項記載の発光ダイオード。
【請求項５】
自ら集合したイオン単一層分子の層（７；１０６）内には第２電荷の前記移動不能なイオンが含まれ、前記層（７；１０６）は、前記第２電極（４；１０３）と発光層（５；１０５）との間に位置し、前記自ら集合単一層分子は第２電荷を有する固定されたイオンヘッド基を有し、前記自ら集合した単一層分子の層（７；１０６）はイオンヘッド基を保持し、よって前記第２電極（４；１０３）に第２電荷の、ある濃度の移動不能なイオンを形成する請求項１乃至４の何れか１項記載の発光ダイオード。
【請求項６】
自ら集合した単一層分子（８；１０８）の各々は、固定されたイオンヘッド基（１１；１１１）と、分子を前記第２電極（４；１０３）に固定する接合基本（９；１０９）と、前記接合基に結合され、従って前記第２電極（４；１０３）に接合された前記固定されたイオンヘッド基（１１；１１１）をホールドする有機基（１０；１１０）を含む請求項５記載の発光ダイオード。
【請求項７】
前記イオンレセプタ（ＣＲ；ＡＲ）の層（６；１０７；２０６）は、各々がイオンを引き寄せるサイト（Ｓ１；Ｓ２）を有する嵩高な有機分子を含む請求項１乃至６の何れか１項記載の発光ダイオード。
【請求項８】
前記電極（３、４；１０４、１０３）と、前記イオンレセプタ（ＣＲ；ＡＲ）の前記層（６；１０７）と、前記発光層（５；１０５）とが、薄いラミネート（２；１０２）を形成し、前記第１電極（３；１０４）および前記第２電極（４；１０３）のうちの少なくとも１つが、透明材料から製造されており、よって前記発光ダイオード（１；１０１）から放出された光（Ｌ）が、前記少なくとも１つの電極（４；１０４）を透過できるようになっている請求項１乃至７の何れか１項記載の発光ダイオード。
【請求項９】
前記発光層（５；１０５）の前記マトリックスが有機材料を含む請求項１乃至８の何れか１項記載の発光ダイオード。
【請求項１０】
第１電極（３；１０４）と、第２電極（４；１０３）と、前記２つの電極（３；１０４）と（４；１０３）との間に位置する発光層（５；１０５）とを有する発光ダイオードを形成する方法であって、
前記第１電極（３；１０４）と前記発光層（５；１０５）との間において、第１電荷のイオンに対する親和性を有するイオンレセプタ（ＣＲ；ＡＲ）の層（６；１０７）を設け、前記イオンレセプタ（ＣＲ；ＡＲ）の前記層（６；１０７）から前記第２電極（４；１０３）の方向に所定の距離において、前記第１電極（３；１０４）と前記第２電極（４；１０３）との間に、前記第１電荷と反対の第２電荷の移動不能なイオンを設け、前記第１電荷を有するカウンターイオンを設けるステップと、
前記電極（３、４；１０４、１０３）に電界を加え、前記第１電極（３；１０４）および前記第２電極（４；１０３）のうちの１つを前記カソード（３；１０４）にし、前記第１電極（３；１０４）および前記第２電極（４；１０３）のうちの他方をアノードにし、よって前記イオンレセプタ（ＣＲ；ＡＲ）の前記層が、カウンターイオンを捕捉し、かつ移動不能にし、よって前記第１電極（３；１０４）に前記第１電荷の、ある濃度の移動不能なイオンを形成し、前記発光ダイオード（１）が順方向のバイアスを受けたときに、このように形成されたイオン勾配により前記発光層（５）への電子（ｅ）およびホール（ｈ）の注入を可能にするステップとを備えた発光ダイオードを形成する方法。
【請求項１１】
前記電極（３、４；１０４、１０３）に電界を加える間、前記発光層（５；１０５）を加熱する請求項１０記載の方法。
【請求項１２】
前記第１電極（４；１０３）と前記発光層（５；１０５）との間に、第２電荷を有する固定されたイオンヘッド基を有する自ら集合したイオン単一層分子の層（７；１０６）を塗布することにより、第２電荷の前記移動不能なイオンを設け、前記自ら集合した単一層分子の前記層（７；１０６）がイオンヘッド基を保持し、よって前記第２電極（４；１０３）に第２電荷の、ある濃度の移動不能なイオンを形成する請求項１０又は請求項１１記載の方法。
【発明の詳細な説明】
【技術分野】
【０００１】
本発明は、第１電極と、第２電極と、これら２つの電極の間に位置し、マトリックスを含む発光層とを備えた発光ダイオードに関する。
【０００２】
本発明は、第１電極と、第２電極と、これら２つの電極の間に位置し、マトリックスを含む発光層とを備えた発光ダイオードを形成する方法にも関する。
【背景技術】
【０００３】
他の用途のうちで、特に有機エレクトロルミネッセントのフラットディスプレイおよび大面積光源で有効なポリマー発光電気化学的セル（ＬＥＣ）は、通常のポリマー発光ダイオード（ＰＬＥＤ）で必要とされる検出可能な低仕事関数の金属カソードを必要とすることなく、電圧が印加されると発光する機能を有する。ＬＥＣでは、電極印加時に固体電解質はカソードが低仕事関数電極でない場合でも、カソードから電子を注入するのに必要なイオン勾配および／またはアノードからのホールを注入するのに必要なイオン勾配を発生する。ＬＥＣを用いた場合の問題は、電解質内でイオンが移動することにより、応答が低速となることである。ジー・ユー氏外は、アドバンストマテリアルズ、１９９８年１０月第５号３８５〜３８８ページで出版された彼らの論文「室温において凍結されたｐ−ｉ−ｎ接合を有するポリマー発光電気化学的セル」において、いわゆる「凍結されたｐ−ｉ−ｎ接合」を有し、実際の作動において、ＰＬＥＤとして働くＬＥＣを設けることにより、この低速応答に対する解決案を提案した。この凍結接合部はエレクトロルミネッセントポリマーを設け、このポリマーと電解質とを混合し、この混合物を２つの電極の間に挟持し、ＬＥＣを得ることによって得られた。こうして得られたＬＥＣを、約６０〜８０℃まで加熱し、次に約３〜４Ｖの電圧を加えた。イオン勾配が発生した後でＬＥＣを室温まで冷却した。イオン勾配は「凍結された」状態になった。すなわち室温における当該ポリマー内でのイオン移動度は低すぎるために、イオンは通常の位置に戻らなかった。
【０００４】
ジー・ユー氏外が提案したＬＥＣの欠点は製造が複雑であることである。更に、温度が高いことはイオンが再び移動を開始し、よって「凍結された」イオン勾配が破壊されることを意味するので、高温の影響を受けやすい。
【発明の開示】
【発明が解決しようとする課題】
【０００５】
従って、本発明の目的は、「凍結された」イオン勾配を有する従来のＬＥＣに関連した製造コストおよび温度感受性が高くなく、応答が速い発光ダイオードを提供することにある。
【課題を解決するための手段】
【０００６】
この目的は、第１電極と、第２電極と、前記２つの電極との間に位置する発光層とを備えた発光ダイオードであって、このダイオードは更に第１電荷のイオンに対する親和性を有するイオンレセプタの層を備え、前記層は、前記第１電極と発光層との間に位置し、前記第１電荷と反対の第２電荷の移動不能なイオンは、前記イオンレセプタの前記層から前記第２電極の方向に所定の距離にて、前記第１電極と前記第２電極との間に位置し、更に前記第１電荷を有するカウンターイオンを備え、前記イオンレセプタの前記層はカウンターイオンを捕捉し、前記第１電極に第１電荷の、ある濃度の移動不能なイオンを形成し、よってこうして形成されたイオン勾配は、発光ダイオードが順方向のバイアスを受けたときに、発光層への電子およびホールの注入を可能にする発光ダイオードによって達成される。
【０００７】
この発光ダイオードの利点は、常にイオン勾配が所定位置にあり、従来技術の発光電気化学的セルの場合のようにイオン勾配を発生しなくてもよいので、印加バイアスに対する応答が極めて早いことである。更に別の利点は、当該イオンに対する静電親和性を有するレセプタ上でイオンが移動しないことである。これによって本発明に係わる発光ダイオードは、上記論文においてジー・ユー氏外によって記載されているような従来の熱「凍結された」イオン勾配と比較して、高温による影響をより受けにくく、時間に従属する劣化がより少なくなる。
【０００８】
従来のＬＥＤに対する別の利点は、本発明により青色発光ポリマーも使用できるようになることである。かかるポリマーは、バンドギャップが広いことがあり、このことによってアノードおよび／またはカソードの仕事関数にマッチングさせることが困難となる。本発明で得られるイオン勾配の場合、青色発光ポリマー内にホールおよび／または電子を効率的に注入することも可能となる。
【０００９】
請求項２に記載の手段による利点は、所望するイオン勾配を効率的に発生できるので、順方向バイアスにてカソードから電子を効率的に注入し、アノードからホールを効率的に注入できるようになることである。
【００１０】
請求項３記載の手段の利点は、所望するイオン勾配を効率的に発生できるので、順方向バイアスにてカソードから電子を効率的に注入し、アノードからホールを効率的に注入できるようになることである。
【００１１】
請求項４に記載の手段の利点は、酸素および水の攻撃を受けにくくなるので、ダイオードの寿命を長くすることができ、更に電極の材料に関する選択の自由度が高くなることである。本発明における第１電極および第２電極においてイオン勾配が大きいことにより、順方向バイアスでカソードとして作動させるべき高仕事関数の第１電極を使用することが可能となる。よって低仕事関数電極において酸素の影響を受けやすいという頻繁に生じる欠点を回避できる。双方の電極が高仕事関数材料から製造された場合、順方向バイアスをかけられるのはカソードとするか、アノードとするかの問題は、アニオン（陰イオン）レセプタの層およびカチオン（陽イオン）レセプタの層がどこに位置するのかだけによって決定される。
【００１２】
請求項５記載の手段の利点は、自ら集合した単一層分子の層が第２電荷の移動不能なイオンの均一層を形成できることである。この層は、第２電極で第２電荷のある濃度の移動不能なイオンを形成するよう、第２電極に接近できる。よって、第１電極と第２電極の双方でイオン勾配が得られる。更に、自ら集合した単一層は第２電極に固定されるので、自ら集合した単一層分子は、第２電荷の移動不能なイオンが第１電荷の移動不能なイオンに向かって移動するのを効率的に防止する。
【００１３】
請求項６記載の手段の利点は、固定されたイオンヘッド基を有する分子、分子を第２電極に固定する接合基、およびヘッド基と接合基を互いに所定の距離に保持する有機基が、発光層の方向に向くヘッド基による均一な単一層の形成を可能にすることである。
【００１４】
請求項７記載の手段の利点は、電極と発光層との間に、少なくとも半透明であることが多い薄膜内に塗布することに有機分子が適していることが多いことである。これら有機分子は、適当な形状に合成でき、バルク構造を形成するよう、容易に製造でき、この有機分子はそれらの容積により、発光層のマトリックスを通過することはできない。
【００１５】
請求項８記載の手段の利点は、発光ダイオードによって放出される光をダイオードの広い面積を通して放出すべき、薄く、かつ大面積の照明装置またはフラットディスプレイパネルを製造することを可能にできることである。
【００１６】
請求項９に記載の手段の利点は次のとおりである。すなわち、初期化ステップ中に可動カウンターイオンが移動でき、かつレセプタ分子および移動不能なイオンが移動できない固体電解質を提供するのに、ポリマー材料だけでなく、実質的により小さいサイズの有機分子とすることもできる有機材料が適すことである。ポリマー材料は初期化ステップ中にカウンターイオンが移動できる適当な固体マトリックスを提供する。これらポリマー材料は透明であることが多く、これらポリマー材料は固体であり、かつカウンターイオンの移動を可能にすることによって、発光ダイオードの製造および取り扱いがより容易となる。
【００１７】
本発明の別の目的は、「凍結された」イオン勾配を有する従来のＬＥＣに関連する温度の影響を回避しながら、応答が迅速な発光ダイオードを製造する効率的な方法を提供することにある。
【００１８】
この目的は、第１電極と、第２電極と、これら２つの電極の間に位置し、マトリックスを備えた発光層を有し、更にイオンを含む発光ダイオードを形成する方法であって、前記第１電極と前記発光層との間にカチオンレセプタの層および前記第２電極と前記発光層との間にアニオンレセプタの層を設けるステップと、
前記電極に電界を加え、前記第１電極をカソードにし、前記第２電極をアノードにし、よってカチオンレセプタの前記層がカチオンを捕捉し、これらを移動不能にし、よって前記第１電極にある濃度の移動不能なカチオンを形成し、アニオンレセプタの前記層がアニオンを捕捉すると共に、これらを移動不能にし、よって前記第２電極にある濃度の移動不能なアニオンを形成し、前記移動不能にされたカチオンおよび前記移動不能にされたアニオンは、前記発光ダイオードが順方向のバイアスを受けたとき、前記第１電極から電子を注入することおよび前記第２電極からホールを注入することを可能にするイオン勾配を形成するステップとを備える、発光ダイオードを形成する方法によって達成される。
【００１９】
この方法の利点は、応答が早く、高温に対する感受性が低く、期待される寿命が長い発光ダイオードを製造する簡単な方法を可能にできることである。
【００２０】
請求項１１記載の手段の利点は、高温であることにより、ダイオードの初期化中に発光膜におけるイオンの移動がより高速となることである。これによって、所望するイオン勾配を得るのに必要な時間が短くなり、製造をより短時間で行うことが可能となる。この手段の別の利点は、室温におけるイオンの移動が過度に低速であるポリマーの使用も可能となることである。
【００２１】
以下、添付図面を参照し、本発明についてより詳細に説明する。
【発明を実施するための最良の形態】
【００２２】
図１は、本発明に係わる発光ダイオード１を示す。このダイオードは、ラミネート構造体２を有し、第１電極３と、第２電極４と、第１電極３と第２電極４との間に位置する発光層５とを備える。ダイオード１は、基板（図１には示されず）に設けられており、この基板は、ダイオード１に対する機械的な支持体となっており、電極３、４のための接続部を含む。
【００２３】
ダイオード１が順方向バイアスの電界を受けると、カソードとして働く。第１電極３は、高仕事関数の材料、例えば金、銀、アルミまたはインジウムスズ酸化物（ＩＴＯ）から製造されている。他の別の電極材料の例は、例えば米国特許第5,682,043号に記載されており、この米国特許はパイ氏外に付与されたものであり、発光電気化学的セルについて全般的に述べている。
【００２４】
第２電極４は、ダイオードが順方向のバイアスで電界を受けたときにアノードとして働く。この第２電極４は少なくとも一部が透明の、高仕事関数の電極材料、例えばインジウムスズ酸化物（ＩＴＯ）から製造されており、別の透明電極材料の例は、前記米国特許第5,682,043号（発明者パイ氏外）に記載されている。
【００２５】
第１電極３がＩＴＯのような透明電極材料から製造されている場合、第２電極４は必ずしも透明材料から製造する必要はないが、例えば金、アルミまたは他の高仕事関数の金属電極材料から製造できる。
【００２６】
発光層５は、マトリックスを含み、このマトリックスは、ｐ−共役モエティのセグメントを含む、半導電性ポリマー材料、例えば共役ポリマーまたはコポリマーであることが好ましい。上記米国特許第5,682,043号には適当な半導電性ポリマー材料の例が、記載されている。マトリックスは別の例として別のタイプの有機材料、例えばポリマー材料よりも実質的に分子量が小さい有機材料から製造できる。
【００２７】
第１電極３と発光層５との間にカチオンレセプタの層６が位置する。このカチオンレセプタの層６は、後述するように有機分子を含み、これら有機分子は後述する嵩高であり、カチオン、すなわち正の電荷を有するイオンに対する親和性を有する。後述するように、カチオンレセプタの層６は多数のカチオンを捕捉し、移動不能にしている。従って、第１電極３に高濃度のカチオンが隣接する。
【００２８】
第２電極４と発光層５との間に自ら集合したイオン単一層分子の層７が位置する。この自ら集合したイオン単一層分子の各々は、負電荷、従ってアニオンを有する結合イオンヘッド基を有する。元々、各ヘッド比は正の電荷を有するカウンターイオン、すなわちカチオンをこのヘッド基にイオン結合していた。後により詳細に説明する初期化段階中に、カチオンレセプタの層６はカウンターイオンを捕捉し、自ら集合したイオン単一層分子の層７を、負電荷を有するヘッド基しか有しない状態のままにしている。従って、第２電極４には負電荷の移動不能なイオン、すなわちアニオンの自ら集合した単一層が形成される。このように、イオン化した、自ら集合した単一層が生じる結果、第２電極４には負電荷の移動不能なイオン、すなわちアニオンの大きい濃度勾配が生じる。
【００２９】
図２は、層６内で中性カチオンレセプタとして使用できる分子のカップルを示す。「ジャーナルオブアメリカンケミカルソサエティ」８９、７０１７、１９６７年において、Ｃ.Ｊ.ペダーセン氏が記載したような分子は、クラウンエーテルとも称される環状ポリエーテルである。５〜１０個の酸素原子を含む多数の環状飽和ポリエーテルは、次の物質、すなわちＬｉ、Ｎａ、Ｋ、Ｒｂ、Ｃｓ、Ａｇ、Ａｕ、Ｃａ、Ｓｒ、Ｂａ、Ｃｄ、Ｈｇ、Ｌａ、Ｔｌ、ＳｅおよびＰｂのカチオンの一部またはすべてとの安定した錯体を形成する。更に、ＮＨ4+およびＲＮＨ3+のような他のイオンも、これら環状ポリエーテルとの安定な錯体を形成できる。５〜１０個の酸素原子を有する環状ポリエーテル分子は、多くのケースでは嵩高で、かつ大容積であり、発光層５を通って移動することはできない。上記単環状ポリエーテル以外に、クリプタートも使用できる。
【００３０】
図３は、中性カチオンレセプタとして有効な分子の別の例を示す。Ｊ.ビンセンスおよびＶ.ベーマー氏著、「カリクスアレーン：広範なクラスのマクロ環状化合物」、インクルージョンサイエンスのトピックス、クルーアーアカデミックプレス、ドルドレヒト、第３巻、１９８９年に記載されているような分子は、カリックス［４］アレン基カチオンレセプタである。
【００３１】
更に、カチオンレセプタは、発光層への移動のリスクを極めて低くするポリマーカチオンレセプタとしても提供できる。かかるポリマーの一例として、重合化可能な群が設けられたカリクスアレーンを挙げることができる。更に別の方法は、カチオンレセプタ分子とマトリックスとのブレンドとして、カチオンレセプタを設けることである。
【００３２】
中性カチオンレセプタとして有効な分子の更に別の例として、Ｄ.Ｊ.クラムおよびＪ.Ｍ.クラム氏による論文「コンテナ分子およびそれらのゲスト」、スープラモレキュラ化学におけるモノグラム、Ｊ.Ｆ.シュトッダート（編集者）、ロイヤルソサエティオブケミストリー、ロンドン１９９４年に記載されているようなテルフェニル基カチオンレセプタを挙げることができる。
【００３３】
図４は、自ら集合したイオン単一層分子の層７を形成するのに有効な分子８の一例を示す。この分子８は、接合基９を含み、この接合基９は図示された分子８内ではＩＴＯから製造された電極４に接合されたシラン基である。分子８の主鎖を形成するアルキル鎖の形態をした有機基１０は、一端が接合基９に接続されており、他端がヘッド基１１に接続されており、ヘッド基１１１は図示された分子８内では負の電荷、すなわちアニオンであるスルホナート基となっている。分子８は初期化段階前のように示されているので、この場合、正の電荷を有し、従ってカチオンであるリチウムイオンＬｉ＋であるカウンターイオン１２は、まだイオンとしてヘッド基１１に結合している。
【００３４】
他の文献のうちでも、Ｍ.サガワ氏、Ｋ.コジマ氏、Ｈ.サザワ氏およびＹ.ウメザワ氏により記載されたイオンチャンネルセンサに関する論文、アニュアルケミストリー５９、２８４２、１９８７年には、更に別のヘッド基が記載されている。
【００３５】
図５は、本発明の第２実施例に係わる発光ダイオード１０１を示す。このダイオード１０１はラミネート構造体１０２を有し、第１電極１０４と、第２電極１０３と、第１電極１０４と第２電極１０３との間に位置する発光層１０５とを備える。
【００３６】
ダイオード１０１が順方向バイアスの電界を受けると、カソードとして働く。第１電極１０４は、少なくとも一部が透明な高仕事関数の材料、例えば金、銀、アルミまたはインジウムスズ酸化物（ＩＴＯ）から製造されている。他の別の透明電極材料の例は、例えば米国特許第5,682,043号に記載されており、この米国特許はパイ氏外に付与されたものであり、発光電気化学的セルについて全般的に述べている。
【００３７】
第２電極１０３は、ダイオードが順方向のバイアスで電界を受けたときにアノードとして働く。この第２電極１０３は少なくとも一部が透明の、高仕事関数の電極材料、例えば金、銀、アルミ、インジウムスズ酸化物（ＩＴＯ）から製造されており、別の透明電極材料の例は、前記米国特許第5,682,043号（発明者パイ氏外）に記載されている。
【００３８】
第１電極１０３がＩＴＯのような透明電極材料から製造されている場合、第２電極１０４は必ずしも透明材料から製造する必要はないが、例えば金、アルミまたは他の高仕事関数の金属電極材料から製造できる。
【００３９】
発光層１０５は、上記発光層５と同様な材料から製造できる。
【００４０】
第１電極１０４と発光層１０５との間には、アニオンレセプターの層１０７が位置する。アニオンレセプタの層１０７は、後述するように嵩高（バルキー）であり、アニオン、すなわち負の電荷を有するイオンに対する親和性を有する有機分子を含む。アニオンレセプタの層１９７は、後述するように多数のカチオンを捕捉し、移動不能にしている。従って、第１電極１０４には高密度のアニオンが隣接する。
【００４１】
第２電極１０３と発光層１０５との間には自ら集合したイオンの単一層の分子の層１０６が位置する。自ら集合したイオン単一層分子の各々が、正の電荷を有し、従ってカチオンである固定されたイオンヘッド基を有する。各ヘッド基は元々負電荷を有するカウンターイオン、すなわちアニオンをこの基にイオン結合させている。初期化段階の間、アニオンレセプタの層１０７はカウンターイオンを捕捉し、自ら集合したイオン単一層分子の層１０６を正の電荷を有するヘッド基しか有しない状態のままにしておく。従って、第２電極１０３には正の電荷の、ある濃度の移動不能なイオン、すなわちカチオンが形成される。
【００４２】
図６は、自ら集合したイオン単一層分子の層１０６を形成するのに有効な分子１０８の一例を示す。この分子１０８は、図示された分子１０９内ではカルボキシ基、すなわち-COOHである接合基１０９を備え、この接合基は銀から製造された電極１０３に接合されている。アルキル鎖の形態をした主鎖として機能する有機基１１０は、一端が接合基１０９に接続され、他端がヘッド基１１１に接続され、ヘッド基１１１は図示されている分子１０８内では正の電荷を有し、従ってカチオンであるアンモニア基、すなわち-NH3+となっている。分子１０８は初期フェーズ前の状態に示されているので、この場合、負の電荷、従ってアニオンであるＰＦ6-であるカウンターイオン１１２は、まだイオンとしてヘッド基１１１に接合している。接合基の別の例として、ヒドロキシ基、すなわち-HOおよびアミン基、すなわち-NH2を挙げることができるが、これらは白金から製造された第２電極に分子を接合するのに使用できる。カウンターイオンの別の例は、トリフラート（トリフルオロメタンスルホナート）である。他の文献のうちでも、特にＭ.サガワ氏、Ｋ.コジマ氏、Ｈ.サザワ氏およびＹ.ウメザワ氏により記載されたイオンチャンネルセンサに関する論文、アニュアルケミストリー５９、２８４２、１９８７年には、更に別のヘッド基が記載されている。
【００４３】
図７は、金から製造された第２電極上に自ら集合したイオン単一層分子の層を形成するのに使用できる分子の３つの別の例を示す。これら３つの別の自ら集合した単一層分子は、金から製造された電極に取り付けできる能力を有する硫黄含有吸着質の３つの例である。従って、これら例における接合基は硫黄原子となる。これら吸着質は、これらケースでは硫黄である接合基と、アルキル鎖と、カウンターイオンを有するヘッド基を含む。
【００４４】
図８は、中性アニオンレセプタとして有効な分子の一例を示す。Ｍ・Ｍ・Ｇ・アントニセおよびＤ・Ｎ・ラインホート氏著、「ケミカルコミュニケーション」４４３ページ（１９９８年）に記載されているような分子は、サロフェンユニット内に錯体化され、移動不能にされたウラニルカチオンをベースとするものである。この分子は、二重酸素原子がアニオンの捕捉および固定を可能にするサイトＳ２を有する。従って、アニオンレセプタの層１０７を形成するのに、この分子を使用できる。尿素カチオンが錯体化されたサロフェンユニットに起因し、この分子は嵩高で、かつ大容積となり、発光層を通って移動することはできない。
【００４５】
図９は、中性アニオンレセプタとして有効な分子の別の例のカップルを示す。使用できる同様な分子のカップルと共に、例えばＨ.Ｓ.リー、Ｘ.Ｑ.ヤング、Ｘ.スンおよびＪ.マックブリン著、「ジャーナルオブパワーソース」９７、５６６（２００１年）に記載されている分子は、ボロネート基と、少なくとも１つの芳香物質とを含む。
【００４６】
更に、カチオンレセプタは発光層への移動のリスクを極めて低くするポリマーカチオンレセプタとしても提供できる。かかるポリマーの一例として、重合化可能な群が設けられたカリクスアレーンを挙げることができる。更に別の方法は、カチオンレセプタ分子とマトリックスとのブレンドとして、カチオンレセプタを設けることである。
【００４７】
図１０ａ〜１０ｅは、本発明に係わる発光ダイオードを形成するための初期ステップを略図で示す。この発光ダイオードは、照明用であるが、同じ原理に従い、有機エレクトロルミネッセントのフラットディスプレイパネルの一部を形成する発光ダイオードを形成できることが理解できよう。
【００４８】
まず、図１０ａに示されるように、順方向バイアスでアノードとして機能すべき第２電極４を設ける。この第２電極４は実質的に透明である高仕事関数のＩＴＯから製造される。追加層を形成する前に、図示していないがオプションとして、第２電極４上に、標準的なＬＥＤで行われているようなＰＥＤＯＴ／ＰＳＳの層を形成できる。
【００４９】
次に、自ら集合したイオン単一層分子の薄膜７、例えば図４を参照してこれまで説明したような自ら集合したイオン単一層分子を、図１０ｂに示されるように、第２電極４上に形成する。層７は単一分子であり、従ってその厚みは基本的には有機基１０の長さと同じとなる。自ら集合した単一層分子を電極にグラフト化する詳細なステップは、それ自身公知であり、特にＪ.Ｂ.ブゾスカ、Ｉ.Ｂ.アゾウズおよびＦ.ロンデレツ著、ラングミュール１０、４３６７、１９９４年に記載されている。図１０ｃに示される次のステップでは、層７の上に発光ポリマー、例えば共役ポリマーをデポジットし、発光層５を形成する。
【００５０】
図１０ｄに示されるような発光層５の頂部には、図２を参照してこれまで説明したようなカチオンレセプタ、例え環状ポリマーの薄膜６がデポジットされており、一般にこの層６は０.１〜１０ｎｍの範囲の厚みを有する。このカチオンレセプタは溶液から処理可能であり、例えばスピンコーティングまたはインクジェットプリントにより薄膜として塗布できる。更に、例えば蒸着によってカチオンレセプタの膜６をデポジットすることもできる。
【００５１】
最後に、順方向バイアスでカソードとして機能すべき第１電極３を、図１０ｅに示されるように設ける。よってラミネート２が形成される。このラミネート２の厚みは、その機能に応じて決まる。発光ダイオードとして適性に機能させるには、まずラミネート２を初期化しなければならない。
【００５２】
図１１ａ〜１１ｄは、図１０ｅに示された領域ＸＩの拡大図を示し、発光ダイオード１を得るためにラミネート２を初期化するために必要なステップを示す。
【００５３】
図１１ａは、図１０ａ〜１０ｅを参照して説明したステップに従って形成した直後のラミネート２を示す。図１１ａに示すように、自ら集合したイオン単一層分子の層７の各分子８は、ヘッド基の形態をした移動不能なイオンを含み、このヘッド基は分子８の主鎖に接合し、負電荷（−）、すなわちアニオンと、カウンターイオンとを有し、カウンターイオンはヘッド基にイオン結合し、正の電荷（＋）、すなわちカチオンを有する。図１１ａに略図で示されるように、カチオンレセプタの層６は多数のカチオンレセプタ分子ＣＲを含み、これら分子の各々はカチオン、すなわち陽イオンに対する親和性を有するサイトＳ１を有する。
【００５４】
図１１ｂは、初期化をスタートさせるためにラミネート２に電圧が印加された直後の状況を示す。第１電極３には負の電圧のバイアスがかけられており、この電極をカソードにしており、第２電極４には正の電圧のバイアスがかけられ、この電極をアノードにしている。これから分かるように、正の電荷（＋）を有するカウンターイオンは、既に層７から発光層５を通ってカソードである第１電極３の方向に移動を開始しており、他方、負電荷（−）を有するヘッド基は、分子８によりアノードである第２電極４に固定されたままである。カウンターイオンをより迅速に移動させるには、ラミネート２、従って発光層５を約５０〜９０℃の温度まで加熱することが好ましい。更に発光層５は、ポリエチレノキサイドのようなイオン伝導体を含むことができ、これによって自ら集合した単一層分子からのカウンターイオンのイオン解離およびイオントランスポートを改善できる。
【００５５】
図１１ｃは、初期化が既に最終段階となっており、ダイオード１がすぐに利用できる瞬間のラミネート２を示す。それぞれのカチオンレセプタ分子ＣＲのアクティブサイトＳ１により、正の電荷（＋）を有するカウンターイオンが捕捉され、移動不能とされている。よって、第１電極３には高濃度の正のイオン（＋）が得られている。イオン勾配が高いことに起因し、注入バリアは狭くなっており、カソードである第１電極３は電子ｅの放出を開始している。分子８により第２電極４には負電荷（−）を有するヘッド基が保持されたままである。第２電極４には高濃度の負のイオン（−）が得られている。イオン勾配が高いことに起因し、注入バリアが狭くなっており、アノードである第２電極はホールｈの放出を開始している。光Ｌの放出時に発光層５のマトリックス内で電子ｅとホールｈとが再結合し、光Ｌは透明な第２電極４を通って放出される。自ら集合したイオン単一層分子の層７は、放出した光Ｌがこれを通過できるように十分薄く、かつ透明となっていることが理解できよう。従って、この状態で発光電気化学セル（ＬＥＣ）の一般原理と同様な原理に従い、ダイオード１から光Ｌが放出される。この発光電気化学セルの基本原理は、Ｑ.Ｂ.パイ氏外著、「サイエンス」２６９、１０８６、１９９５年、Ｊ.ガオ氏、Ｇ.ユー氏、Ａ.Ｊ.ヘイガー氏著、「アプライドフィジカルレターズ」７１、１２９３、１９９７年およびその他の文献からそれ自体公知である。
【００５６】
図１１ｄは休止時、すなわち電圧が印加されていない時の最終発光ダイオード１を示す。これから分かるように、カチオンレセプタ分子ＣＲは、まだ正の電荷（＋）を有するイオン、すなわちカチオンをホールドしたままである。分子ＣＲは、嵩高であり、すなわち大きな容積を有するので、発光層５のマトリックス内に移動できないが、電極３に隣接した状態に留まる。負電荷（−）を有するヘッド基、すなわちアニオンは、分子８により第２電極に保持されたままである。分子８は第２電極４に結合しているので、ヘッド基は発光層５内に移動できず、第２電極４に隣接したままである。従って、電圧を除いた後でも、図１１ｂ〜１１ｃを参照して説明する初期化中に形成される大きいイオン勾配が維持される。カチオンとアニオンはそれぞれの電極３、４に強固に移動不能とされているので、高温によって解放されない。次の時間に発光ダイオード１に順方向のバイアスをかける（このことは、第１電極３に負の電圧のバイアスがかけられ、カソードとなり、第２電極４に正の電圧のバイアスがかけられ、アノードとなることを意味する）と、イオンは移動不能となっているので、イオンの勾配は既に所定の場所にあり、発光がすぐにスタートする。従って、ダイオード１は順方向バイアスに対し、極めて早い応答を示し、高温、時間依存劣化などに対する低い感受性を示す。
【００５７】
図１２は、初期化後の休止時の第２実施例に係わる発光ダイオード１０１を示す。この初期化は、図１１ａ〜１１ｃを参照して説明したのと同様な原理に従って実行した。初期化中、第１電極１０４には正の電荷となるようにバイアスをかけ、この電極をアノードとし、第２電極１０３には負の電荷となるようにバイアスをかけ、この電極をカソードとした。このバイアスにより、負電荷（−）を有するカウンターイオンは分子１０８を残し、これらカウンターイオンはアニオンレセプタの層１０７の一部であるそれぞれのアニオンレセプタ分子ＡＲのサイトＳ２により捕捉された。図１２から分かるように、アニオンレセプタ分子ＡＲは負電荷（−）を有するカウンターイオン、すなわちアニオンにホールドしたままである。分子ＡＲは嵩高（バルキー）であり、すなわち容積が大きいので、これら分子は発光ダイオード１０５のマトリックス内には移動できず、第１電極１０４に隣接した状態のままとなる。正の電荷（＋）を有するヘッド基は第２電極１０３に接合された分子１０８により、第２電極１０３に隣接した状態に固定されたままである。従って、第２電極１０３にはある濃度の移動不能なカチオンが形成され、第１電極１０４にはある濃度の移動不能なアニオンが形成された。初期化中に形成されたこれら大きなイオン勾配は、電圧を除いた後でも維持される。次の時間に発光ダイオード１０１に順方向のバイアスをかける（このことは、第１電極１０４に正の電圧のバイアスがかけられ、アノードとなり、第２電極１０３に負の電圧のバイアスがかけられ、カソードとなることを意味する）と、イオンは移動不能となっているので、イオンの勾配は既に所定の場所にあり、発光がすぐにスタートする。従って、ダイオード１０１は順方向バイアスに対し、極めて早い応答を示し、高温、時間依存劣化などに対する低い感受性を示す。
【００５８】
図１３ａは、初期化前のラミネート２０２を示す。このラミネート２０２は、第１電極２０３と、第２電極２０４と、これら第１電極２０３と第２電極２０４との間に位置する発光層２０５とを備える。双方の電極２０３、２０４は高仕事関数の電極である。第１電極２０３と発光層２０５との間にはカチオンレセプタの層２０６が位置し、この層２０６はカチオンレセプタ分子ＣＲを含み、この分子の各々はカチオン、すなわち陽イオンに対する親和性を有するサイトＳ１を有する。第２電極２０４と発光層２０５との間にはＰＥＤＯＴ／ＰＳＳ層２０７が位置する。このＰＥＤＯＴ／ＰＳＳ層２０７は移動自在なカチオン、すなわち陽イオン（＋）と、ポリマーイオン、すなわち負の電荷（−）を有し、それらのバルク度により移動不能となっているイオンを含む。Ｈ＋およびＮａ＋を移動自在なカチオンの例として述べることができる。
【００５９】
図１３ｂは、図１３ａに示されたラミネート２０２の初期化後であって休止状態にある発光ダイオード２０１を示す。初期化中、第１電極２０３には負の電圧のバイアスをかけてカソードとし、第２電極２０４には正の電圧をかけてアノードするが、この初期化中、移動不能なアニオンのカウンターイオンである移動自在なカチオンは、ＰＥＤＯＴ／ＰＳＳ層２０７から第１電極２０３に向かって移動し、それぞれのカチオンレセプタ分子ＣＲのアクティブサイトＳ１によって捕捉され、移動不能とされる。従って、第１電極２０３にはある濃度の移動不能なカチオンが形成される。移動不能なアニオンは任意の方向に移動するには過度に嵩高であり、ＰＥＤＯＴ／ＰＳＳ層２０７内に留まる。従って、第２電極２０４には、ある濃度の移動自在なアニオンが形成される。次の時間に順方向のバイアスをかける（このことは、第１電極２０３に負の電圧のバイアスがかけられ、カソードとなり、第２電極２０４に正の電圧のバイアスがかけられ、アノードとなることを意味する）と、イオンの勾配は既に所定の場所にあり、発光がすぐにスタートする。従って、ダイオード２０１は順方向バイアスに対し、極めて早い応答を示し、高温、時間依存劣化などに対する低い感受性を示す。
【００６０】
添付した特許請求の範囲内で上記実施例の多数の変形例が可能であることを理解できよう。
【００６１】
例えば、これまで順方向バイアスにおいてカソードとなる第１電極３、１０３は、高仕事関数の電極であると述べた。この代わりに、第１電極が低仕事関数の電極の場合でも、発光ダイオードは作動することが理解できよう。低仕事関数の電極、例えばバリウム電極は、環境条件および時間に依存する劣化に対して一般に極めて敏感であるので、カソードとして高仕事関数の電極、例えば金、銀またはＩＴＯ電極を使用できることは、本発明の大きな利点である。その理由は、かかる電極材料は一般に、酸素などとの接触にあまり敏感ではないからである。
【００６２】
これまで図２、３、８および９を参照して、カチオンレセプタとアニオンレセプタの例の一組を説明した。他の別のレセプタも使用できることが理解できよう。例えば多数の物質を含む、一般にクラウンエーテルと称される基も使用できる。更に、自ら集合したイオン単一層分子の層７、１０６をそれぞれ形成するのに使用できる、図４、６および７に示された分子は単なる例であり、その他の分子も使用できる。
【００６３】
以上で、電極上に層を形成するため、電極に自ら集合イオン単一層をどのように直接接続するかについて説明した。電極への単一層の取り付けを改善するために、例えば金から製造された薄い結合層を使用することも可能であることが理解できよう。
【００６４】
アニオンレセプタとカチオンレセプタの双方を構成する分子は、レセプタが発光層に移動できないようにする必要な嵩高性を提供する大容積の有機分子部分を有することが好ましい。こうしてそれぞれの電極に移動不能となったイオンが隣接したままとなることが保証される。場合によっては、アニオンまたはカチオンが引き寄せる必要なサイトを設けるために、レセプタを構成する分子に酸素含有基および時々はアニオンまたはカチオンを引き寄せるタイプの電荷分布を有するサイトを、通常中性のレセプタ分子を設ける他の無機基も設けることが多い。
【００６５】
第１電極と第２電極の双方をインジウムスズ酸化物（ＩＴＯ）なる材料または少なくとも部分的に透明な別の高仕事関数材料から構成し、よって双方の電極を光が通過して放出されるダイオードを得ることが可能である。
【００６６】
第１実施例に係わる発光ダイオード１と第２実施例に係わる発光ダイオード１０１とは全く同様である。主な差異は、ダイオード１では、自ら集合したイオン単一層分子の層７が、順方向バイアスでアノードとして働く電極４に接続しており、他方、ダイオード１０１では自ら集合したイオン単一層の層１０６が順方向バイアスでカソードとして働く電極１０３に接続していることである。ダイオード１とダイオード１０１のいずれを選択するかは、アノードおよびカソードにおける所望する材料およびそれぞれの材料に接合するための適当な分子の存在によって決まる。例えば、カソードを金およびイオン接合基を有する適当な分子から製造すべき場合、第２実施例に係わる、従って第２電極１０３に接合された自ら集合した単一層分子の層１０６を有するダイオード１０１を製造することが好ましい。他方、アノードを透明とし、シラン接合基を有する適当な分子を利用できる場合、第１実施例に従い、従ってＩＴＯから製造できる第２電極４に接合した自動衆望した単一層分子の層７を有するダイオード１を製造することが好ましい。
【００６７】
それぞれの分子８、１０８の有機基１０、１１０は、４〜３０個の炭素原子を有するアルキル鎖とすることができ、分岐していてもよいし、分岐していなくてもよい。過度に長いアルキル鎖を使用すると、電極の表面で望ましくない絶縁効果が生じる。過度に短いアルキル鎖を使用すると、良好に構成された、自ら集合した単一層が生じないことになる。図４および図６に示された例では、各分子８；１０８は、１つの接合基と１つのヘッド基しか有しない。各分子は数個の接合基および／またはいくつかのヘッド基を含むことができると理解できよう。
【００６８】
これまでそれぞれの接合基を接合できる表面４、１０３に関連して、一組の可能な接合基９、１０９について説明した。別の接合基も同じように存在することが理解できよう。表面に分子を接合するのに使用できる別の接合基の例として、ＳｉＯ2またはＡｌ2Ｏ3のような酸化物（ｏｘｉｄｉｃ）の表面に接合するためのアルキルトリクロロシランまたはアルキルトリ（メ）エトキシシラン、Ｐｔ表面に接合するためのアルコールまたはアミド、ＡｇまたはＳｉＯ2表面に接合するための脂肪酸、Ｓｉ表面に接合するための１−アルケンおよびマイカ表面に接合するためのアルキル（ジ）ホスホン酸を挙げることができる。
【００６９】
発光ダイオードを電気的に保護するか、機械的なスクラッチから保護するか、または水から保護するために、薄いトップコートを設けることができる。例えば第１電極に薄いポリマー層を設けたり、発光ダイオード全体をハーメチック状に封入することも可能である。
【００７０】
図１１ａ〜ｄおよび図１２を参照すると、自ら集合単一層分子は、第２電荷の移動不能なイオンとして働くイオンヘッド基を含む。他方、図１３ａ〜ｂを参照し、ＰＥＤＯＴ／ＰＳＳ層の嵩高なポリマー樹脂自身はイオンであり、第２電荷の移動不能なイオンとして働くことについて述べる。いずれのケースにおいても、第２電荷と反対の第１電荷を有するカウンターイオンは、初期化前には移動自在であり、イオンレセプタの層によって捕捉された状態になる。ダイオードの初期化前に移動自在であり、第１電荷を有するカウンターイオンと共に、第２電荷の移動不能なイオンを設ける更に別の方法が存在することが理解できよう。例えば移動不能なイオンおよび移動自在なカウンターイオンは、当初はイオンレセプタの層およびＰＥＤＯＴ／ＰＳＳ層とは別個の特別なイオン層内に含まれてもよい。更に別の方法として、移動不能なイオンおよび移動自在なカウンターイオンに発光層の一部を形成させ、従って、これらイオンを初期化前にその層のマトリックス内に含まれるようにする方法がある。しかしながら、後者のケースには第２電極に第２電荷のイオンの濃度は得られない。第１電極における第１電荷のある濃度の移動不能なイオンは、ときどき十分となり得るので、このことは必要でないことがある。
【００７１】
従って、使用するイオンは各々が第２電荷を有する１つの移動不能なイオンと、第１電荷を有する１つの移動可能なカウンターイオンとを含むイオンペアを、初期化前に形成しなければならない。移動不能なイオンは初期化後、所望するイオン勾配を生じるために、イオンレセプタの層から第２電極の方向に所定の距離に位置しなければならない。例えば移動不能なイオンは自ら集合した単一層分子の一部を形成すること、嵩高な有機またはポリマー分子の一部を形成すること、嵩高な無機構造体、例えば錯体の一部を形成すること、または当業者に公知の別の手段に起因し、例えば移動不能となり得る。
【００７２】
移動不能なイオンは、多くの異なるタイプがあり得ることが理解できよう。例えば移動不能なイオンは第２電荷を有するイオンがポリマー単層鎖内に混入されているか、または結合されているようなポリマー構造体でよい。更に別の方法は、嵩高構造体と共に有機分子内に混入された、第２電荷を有するイオンの形態をした移動不能なイオンを使用する方法である。後者の別の方法の一例は、Ｐ.マッコード氏およびＡ.Ｊ.バード氏により、ジャーナルオブエレクトロナルケミストリー９１、３１８、１９９１年に記載されているような、適当なカウンターイオンと組み合わされた遷移金属錯体、例えばルテニウムトリビピリジン［Ｒｕ（ｂｐｙ）3］2+の適当なマトリックス内に混入することである。従って、発光層は帯電したトリプレットエミッタ分子と混合された絶縁層も含むことができる。
【００７３】
移動不能なイオンおよび移動可能なカウンターイオンは、初期化前にラミネートのいくつかの層に含まれてもよいことが更に理解できよう。
【００７４】
要約すれば、発光ダイオード１、１０１、２０１は、第１電極３、１０４、２０３と、第２電極４、１０３、２０４と、発光層５、１０５、２０５とを有する。第１電極３、１０４、２０３と発光層５、１０５、２０５との間にイオンレセプタＣＲ、ＡＲの層６、１０７、２０６が位置する。第２電極４、１０３、２０４と第１電極３、１０４、２０３との間に第２電荷の移動不能なイオンが位置する。層６、１０７、２０６は、カウンターイオンを捕捉し、よって第１電極３、１０４、２０３に、ある濃度の移動不能なイオンを形成する。イオン勾配は、光Ｌの発光を生じさせる電子ｅとホールｈとの注入を可能にする。
【００７５】
上記構造体のラミネート２、１０２、２０２に順方向バイアスを受けさせ、イオンレセプタＣＲ、ＡＲがカウンターイオンを捕捉させることにより、ダイオード１、１０１、２０１を製造する。
【図面の簡単な説明】
【００７６】
【図１】本発明の第１実施例に係わる発光ダイオードを示す横断面略図である。
【図２】第１の別のカチオンレセプタ分子の略図である。
【図３】別のカチオンレセプタ分子の略図である。
【図４】図１のダイオードの電極に取り付けられた、自ら集合したイオン単一層の略図である。
【図５】本発明に係わる第２実施例に係わる発光ダイオードを示す横断面略図である。
【図６】図５のダイオードの電極に取り付けられた、自ら集合したイオン単一層の略図である。
【図７】図５のダイオードに類似するダイオードの電極に取り付けできる自ら集合した別のイオン単一層の略図である。
【図８】第１の別のアニオンレセプタ分子の略図である。
【図９】更に別のアニオンレセプタ分子の略図である。
【図１０ａ】本発明に係わるダイオードのためのラミネートを製造する際の第１ステップを示す。
【図１０ｂ】本発明に係わるダイオードのためのラミネートを製造する際の第２ステップを示す。
【図１０ｃ】本発明に係わるダイオードのためのラミネートを製造する際の第３ステップを示す。
【図１０ｄ】本発明に係わるダイオードのためのラミネートを製造する際の第４ステップを示す。
【図１０ｅ】本発明に係わるダイオードのためのラミネートを製造する際の第５ステップを示す。
【図１１ａ】初期化前のラミネートのイオン構造を示す、拡大断面略図である。
【図１１ｂ】ラミネートを初期化している間のイオンの移動を示す。
【図１１ｃ】初期化をファイナライズし、最終発光ダイオードが使用準備完了状態となっているときのラミネートを示す。
【図１１ｄ】バイアスがないときの休止状態のダイオードを示す。
【図１２】ダイオードが休止状態にあり、バイアスがかけられていないときの、本発明の第２実施例に係わる発光ダイオードを示す拡大断面略図である。
【図１３ａ】初期化前の第３実施例に係わるラミネートを示す拡大断面略図である。
【図１３ｂ】初期化後であって、休止状態にある第３実施例に係わる発光ダイオードを示す。
【符号の説明】
【００７７】
１    発光ダイオード
２    ラミネート構造体
３    第１電極
４    第２電極
５    発光層
【図１】
2008529268.tif 000003
【図２】
2008529268.tif 000004
【図３】
2008529268.tif 000005
【図４】
2008529268.tif 000006
【図５】
2008529268.tif 000007
【図６】
2008529268.tif 000008
【図７】
2008529268.tif 000009
【図８】
2008529268.tif 000010
【図９】
2008529268.tif 000011
【図１０ａ】
2008529268.tif 000012
【図１０ｂ】
2008529268.tif 000013
【図１０ｃ】
2008529268.tif 000014
【図１０ｄ】
2008529268.tif 000015
【図１０ｅ】
2008529268.tif 000016
【図１１ａ】
2008529268.tif 000017
【図１１ｂ】
2008529268.tif 000018
【図１１ｃ】
2008529268.tif 000019
【図１１ｄ】
2008529268.tif 000020
【図１２】
2008529268.tif 000021
【図１３ａ】
2008529268.tif 000022
【図１３ｂ】
2008529268.tif 000023
【国際調査報告】
2008529268.tif 000024
2008529268.tif 000025
2008529268.tif 000026